(57)【要約】  【課題】  騒音や振動、粉塵等を抑制できると共に、廃材の再生処理効率の向上を期待できるアスファルト混合物の製造方法を提供する。  【解決手段】  道路工事により掘り起こされた廃材塊を一次破砕機１に投入して一次破砕し、次いでこの一次破砕機１より排出される廃材塊を二次破砕機３に投入して二次破砕する。そして、前記二次破砕機３より排出される廃材塊の全量を二次破砕機３に循環供給せずにそのままの粒径で廃材ドライヤ６に供給する。そして、前記廃材ドライヤ６では供給した廃材塊をドラム７内前半部に形成したバーナ火炎の輻射熱で加熱しながらドラム内壁に突設した廃材塊切り崩し体にて切り崩した後、ドラム７内後半部の掻き上げ羽根にて掻き上げ・落下させてバーナ１３からの熱風に晒しながら衝撃力を与えることで加熱解砕する。【選択図】  図１
2020063626.tif 000002
【特許請求の範囲】
【請求項１】
道路工事により掘り起こされた廃材塊を一次破砕機に投入して一次破砕し、次いで該一次破砕機より排出される廃材塊を二次破砕機に投入して二次破砕し、該二次破砕機より排出される廃材塊の全量を二次破砕機に循環供給せずにそのまま貯留ホッパに投入して貯留し、該貯留ホッパに貯留した廃材塊を所定量ずつ切り出して廃材ドライヤに供給し、該廃材ドライヤでは供給した廃材塊をドラム内前半部に形成したバーナ火炎の輻射熱で加熱しながらドラム内壁に突設した廃材塊切り崩し体にて切り崩し、この切り崩した廃材塊をドラム内後半部に周設した掻き上げ羽根にて掻き上げ・落下させてバーナからの熱風に晒しながら衝撃力を与えることで加熱解砕し、この加熱解砕した廃材を１３ｍｍ粒径以下の廃材のみが通過可能な網目を有する篩い分け手段にて篩い分け、少なくとも前記篩い分け手段の網目を通過した廃材を素材として使用してアスファルト混合物を製造することを特徴とするアスファルト混合物の製造方法。
【請求項２】
前記廃材ドライヤのドラムは、バーナ火炎が形成されるドラム内前半部に耐熱性のライナー部材を周設し、該ライナー部材の上面に複数の廃材塊切り崩し体を突設すると共に、ドラム内後半部には複数の掻き上げ羽根を周設し、ドラム後端部には篩い分け手段として１３ｍｍ粒径以下の廃材のみが通過可能な網目を有するトロンメルを連結してなることを特徴とする請求項１記載のアスファルト混合物の製造方法。
【請求項３】
前記廃材塊切り崩し体は、ドラム回転方向へ鋭角の頂辺部を向けた略三角柱形状の鋼材であることを特徴とする請求項２記載のアスファルト混合物の製造方法。
【請求項４】
前記篩い分け手段の下流側に２０ｍｍ粒径以下の廃材のみが通過可能な間隔で複数の鋼材を並設してなるグリズリを備え、該グリズリの各鋼材間を通過した廃材もアスファルト混合物の素材として使用することを特徴とする請求項１乃至３の何れかに記載のアスファルト混合物の製造方法。
【発明の詳細な説明】
【技術分野】
【０００１】
本発明は、道路工事等により発生するアスファルト舗装廃材を加熱解砕してアスファルト混合物を製造する方法に関する。
【背景技術】
【０００２】
従来、道路工事等により掘り起こされたアスファルト舗装廃材（以下「廃材」という）の再利用を図るため、アスファルト混合物製造工場の一部では、先ず、廃材塊をジョークラッシャ等の一次破砕機にて略２００ｍｍ粒径以下程度に一次破砕（粗破砕）し、次いでインパクトクラッシャ等の二次破砕機にて、アスファルト混合物の素材として通常使用される略１３ｍｍ粒径以下程度まで二次破砕（細破砕）している。そして、この略１３ｍｍ粒径以下に破砕した廃材をアスファルト舗装廃材再生用ドライヤ（以下「廃材ドライヤ」という）に供給して所定温度に加熱し、別途所定温度に加熱した新規骨材と任意の割合で混合して所望のアスファルト混合物を製造している。
【０００３】
なお、廃材の破砕工程としては、例えば、特許文献１（特開２０１１−２５５２８７号公報）では、一次破砕機によって破砕したアスファルト廃材を一次篩い分け装置により略７０ｍｍ以下の粒径の原料と略７０ｍｍ以上の粒径の原料とに篩い分け、略７０ｍｍ以上の原料は二次破砕機により再度、再々度、…破砕し、二次篩い分け装置によって略１３ｍｍ以下の粒径の原料と略１３ｍｍ以上の粒径の原料とに篩い分け、１３〜７０ｍｍの原料は三次破砕機により破砕して略１３ｍｍ以下の粒径とし、残ったそれ以上の粒径の原料は三次破砕機により再度、再々度、…破砕するようにしており、破砕と篩い分けとを何度も繰り返し行っている。
【０００４】
また、特許文献１では、破砕した廃材を粒径別（５〜１３ｍｍ、０〜５ｍｍ）に貯留ホッパに貯留しているが、特許文献２（特開２００９−１０２８８３号公報）では、より細かい粒径範囲別（１３〜２０ｍｍ、５〜１３ｍｍ、２．５〜５ｍｍ、０〜２．５ｍｍ）に貯留ホッパに貯留しており、アスファルト混合物の配合に応じて各貯留ホッパより各粒径の廃材を所定量ずつ払い出し、廃材ドライヤに供給して所定温度に加熱している。
【０００５】
そして、専ら略１３ｍｍ粒径以下程度に破砕した廃材を加熱する最近の廃材ドライヤとしては、例えば、特許文献３（特開２０１０−５３６０８号公報）では、廃材投入側であるドラム内前半部にバーナ火炎を形成させ、その周囲のドラム内壁面には掻き上げ羽根を設けずに耐熱性のライナー部材だけを周設し、ドラム内に投入した廃材を掻き上げずにドラム内底部側を流下させていく間にバーナ火炎の輻射熱にて加熱した後、ドラム内後半部の掻き上げ羽根にて掻き上げ・落下させてベールを形成させながらバーナからの熱風に晒して所定温度に加熱するようにしている。
【先行技術文献】
【特許文献】
【０００６】
【特許文献１】特開２０１１−２５５２８７号公報
【特許文献２】特開２００９−１０２８８３号公報
【特許文献３】特開２０１０−５３６０８号公報
【発明の概要】
【発明が解決しようとする課題】
【０００７】
しかしながら、前記従来例のように、アスファルト混合物製造工場では、専ら略１３ｍｍ粒径以下程度の廃材を加熱する廃材ドライヤの使用を前提としており、それに応じて道路工事により掘り起こされる大きな廃材塊を略１３ｍｍ粒径以下程度になるまで二次破砕機（必要に応じて三次破砕機）、及び篩い分け装置にて、何度も二次破砕（必要に応じて三次破砕）・篩い分けを繰り返し行っていると共に、略１３ｍｍ粒径以下に破砕した廃材はより細かい粒径範囲別に篩い分けて複数の貯留ホッパに貯留するようにしているため、その際に生じる騒音や振動、粉塵等も少なくなく、工場周辺の近隣住民への影響を考慮すると何らかの改善が望まれる。また、二次破砕・篩い分けを何度も繰り返し行うことは廃材の再生処理能力の低下を招き、廃材ドライヤでは廃材の供給待ちが発生する場合もあって廃材ドライヤの能力を十分に発揮できないことも予想される。
【０００８】
本発明は上記の点に鑑み、騒音や振動、粉塵等を抑制できると共に、廃材の再生処理能力の向上を期待できるアスファルト混合物の製造方法を提供することを課題とする。
【課題を解決するための手段】
【０００９】
上記課題に対し、本発明者らは鋭意検討を重ねた結果、最近の廃材ドライヤでは、特許文献３のように、廃材投入側であるドラム前端部に燃焼室を介さずにバーナを直接配設し、ドラム内前半部にバーナ火炎を形成させる直火加熱方式を採用しているため、廃材を略１６０℃程度に加熱させる分には熱量的にも十分に余裕があると考えた。そして、これであれば、例えば、一次破砕した廃材塊を二次破砕機にて一度でも二次破砕しておけば、即ち略１３ｍｍ粒径以上程度の比較的粗めの粒径のまま廃材ドライヤに供給しても、ドラム内前半部に形成されるバーナ火炎の輻射熱で高温に加熱されて廃材中のバインダーであるアスファルト分が軟化溶融し、かつドラム後半部での掻き上げ羽根による掻き上げ・落下に伴う衝撃力によって略１３ｍｍ粒径以下程度まで解砕できるのではないかと考えた。
【００１０】
そこで、本発明者らは、一度だけ二次破砕した略４０ｍｍ粒径程度の廃材塊を廃材ドライヤのドラム内に投入して加熱し、該ドラムから排出する廃材の状態（粒径、残留水分等）を確認する実験を行った。その結果、ドラムから排出した廃材の粒径の多くは略１３ｍｍ粒径以下程度に解砕できており、また残留水分についても予め略１３ｍｍ粒径以下程度になるまで二次破砕した廃材を加熱した場合と比較してほぼ同程度であることを確認し、この実験結果によれば上記方法は十分に有効であると考え、本発明に至ったものである。
【００１１】
即ち、上記課題を解決するために、本発明に係る請求項１記載のアスファルト混合物の製造方法では、道路工事により掘り起こされた廃材塊を一次破砕機に投入して一次破砕し、次いで該一次破砕機より排出される廃材塊を二次破砕機に投入して二次破砕し、該二次破砕機より排出される廃材塊の全量を二次破砕機に循環供給せずにそのまま貯留ホッパに投入して貯留し、該貯留ホッパに貯留した廃材塊を所定量ずつ切り出して廃材ドライヤに供給し、該廃材ドライヤでは供給した廃材塊をドラム内前半部に形成したバーナ火炎の輻射熱で加熱しながらドラム内壁に突設した廃材塊切り崩し体にて切り崩し、この切り崩した廃材塊をドラム内後半部に周設した掻き上げ羽根にて掻き上げ・落下させてバーナからの熱風に晒しながら衝撃力を与えることで加熱解砕し、この加熱解砕した廃材を１３ｍｍ粒径以下の廃材のみが通過可能な網目を有する篩い分け手段にて篩い分け、少なくとも前記篩い分け手段の網目を通過した廃材を素材として使用してアスファルト混合物を製造することを特徴としている。
【００１２】
また、本発明に係る請求項２記載のアスファルト混合物の製造方法では、前記廃材ドライヤのドラムは、バーナ火炎が形成されるドラム内前半部に耐熱性のライナー部材を周設し、該ライナー部材の上面に複数の廃材塊切り崩し体を突設すると共に、ドラム内後半部には複数の掻き上げ羽根を周設し、ドラム後端部には篩い分け手段として１３ｍｍ粒径以下の廃材のみが通過可能な網目を有するトロンメルを連結してなることを特徴としている。
【００１３】
また、本発明に係る請求項３記載のアスファルト混合物の製造方法では、前記廃材塊切り崩し体は、ドラム回転方向へ鋭角の頂辺部を向けた略三角柱形状の鋼材であることを特徴としている。
【００１４】
また、本発明に係る請求項４記載のアスファルト混合物の製造方法では、前記篩い分け手段の下流側に２０ｍｍ粒径以下の廃材のみが通過可能な間隔で複数の鋼材を並設してなるグリズリを備え、該グリズリの各鋼材間を通過した廃材もアスファルト混合物の素材として使用することを特徴としている。
【発明の効果】
【００１５】
本発明に係る請求項１記載のアスファルト混合物の製造方法によれば、一次破砕機にて一次破砕した廃材塊を二次破砕機に投入して二次破砕し、該二次破砕機より排出される廃材塊の全量を二次破砕機に循環供給せずにそのまま貯留ホッパに投入して貯留し、該貯留ホッパに貯留した廃材塊を所定量ずつ切り出して廃材ドライヤに供給し、該廃材ドライヤでは供給した廃材塊をドラム内前半部に形成したバーナ火炎の輻射熱で加熱しながらドラム内壁に突設した廃材塊切り崩し体にて切り崩し、この切り崩した廃材塊をドラム内後半部に周設した掻き上げ羽根にて掻き上げ・落下させてバーナからの熱風に晒しながら衝撃力を与えることで加熱解砕し、この加熱解砕した廃材を１３ｍｍ粒径以下の廃材のみが通過可能な網目を有する篩い分け手段にて篩い分け、少なくとも前記篩い分け手段の網目を通過した廃材を素材として使用してアスファルト混合物を製造するので、一次破砕した廃材塊を繰り返し二次破砕しなくても、廃材ドライヤのドラム内前半部でバーナ火炎の輻射熱にて加熱しながら廃材塊切り崩し体にて切り崩した後、ドラム後半部で掻き上げ羽根にて掻き上げ・落下させることで１３ｍｍ粒径以下程度まで加熱解砕でき、二次破砕・篩い分け工程を減らせて騒音や振動、粉塵等を軽減できると共に、廃材の再生処理能力を高めることができる。
【００１６】
また、本発明に係る請求項２記載のアスファルト混合物の製造方法によれば、前記廃材ドライヤのドラムは、バーナ火炎が形成されるドラム内前半部に耐熱性のライナー部材を周設し、該ライナー部材の上面に複数の廃材塊切り崩し体を突設すると共に、ドラム内後半部には複数の掻き上げ羽根を周設し、ドラム後端部には篩い分け手段として１３ｍｍ粒径以下の廃材のみが通過可能な網目を有するトロンメルを連結してなるので、ドラム内に投入した廃材塊をライナー部材上を摺動させながら廃材塊切り崩し体に繰り返し衝突させることで効果的に切り崩せ、より効率よく解砕できる。また、篩い分け手段としてドラム後端部にトロンメルを連結することにより、ドラム内で加熱解砕した廃材から１３ｍｍ粒径以下のものを効率よく篩い分けることができる。
【００１７】
また、本発明に係る請求項３記載のアスファルト混合物の製造方法によれば、前記廃材塊切り崩し体は、ドラム回転方向へ鋭角の頂辺部を向けた略三角柱形状の鋼材であるので、ライナー部材上を摺動する廃材塊を鋭角の頂辺部にてより効果的に切り崩せると共に、廃材との接触面積も少なくて廃材塊切り崩し体への廃材の付着を軽減できる。
【００１８】
また、本発明に係る請求項４記載のアスファルト混合物の製造方法によれば、前記篩い分け手段の下流側に２０ｍｍ粒径以下の廃材のみが通過可能な間隔で複数の鋼材を並設してなるグリズリを備え、該グリズリの各鋼材間を通過した廃材もアスファルト混合物の素材として使用するので、廃材中に１３〜２０ｍｍ粒径の骨材が含まれている場合でも個別に回収でき、１３〜２０ｍｍ粒径の骨材を使用する配合のアスファルト混合物を製造する場合には前記回収骨材を再利用できて省資源化が図れる。
【図面の簡単な説明】
【００１９】
【図１】本発明に係るアスファルト混合物の製造方法を説明する概略説明図である。
【図２】図１の廃材ドライヤの一部切り欠き拡大図である。
【図３】図２の一部省略Ａ−Ａ断面図である。
【図４】図２の一部省略Ｂ−Ｂ断面図である。
【図５】図２の一部省略Ｃ−Ｃ断面図である。
【図６】図２の廃材ドライヤのドラム前半部の一部拡大図である。
【図７】図２の廃材ドライヤのドラム後端部の一部拡大図である。
【発明を実施するための形態】
【００２０】
本発明に係るアスファルト混合物の製造方法にあっては、道路工事により掘り起こされた廃材塊を一次破砕するジョークラッシャ等の一次破砕機と、該一次破砕機より排出される廃材塊を二次破砕するインパクトクラッシャ等の二次破砕機と、該二次破砕機より排出される廃材塊を貯留する貯留ホッパと、該貯留ホッパより切り出される廃材塊を加熱解砕する廃材ドライヤと、該廃材ドライヤにて加熱解砕した廃材のうち１３ｍｍ粒径以下の廃材のみが通過可能な網目を有する篩い分け手段とを備える。
【００２１】
前記廃材ドライヤとしては、廃材投入側であるドラム内前半部にバーナ火炎が形成される直火加熱方式とし、その周囲のドラム内壁には掻き上げ羽根を設けずに複数の廃材塊切り崩し体を突設すると共に、バーナ火炎が形成されない（届かない）ドラム内後半部には複数の掻き上げ羽根を周設する。
【００２２】
また、好ましくは、前記廃材ドライヤのドラムとして、バーナ火炎が形成されるバーナ側前半部に廃材が摺動しやすく付着の生じにくい耐熱性のライナー部材を周設し、該ライナー部材の上面にはライナー部材上を摺動する廃材が繰り返し衝突することで切り崩す複数の廃材塊切り崩し体を突設すると共に、ドラム内後半部には複数の掻き上げ羽根を周設し、ドラム後端部には篩い分け手段として１３ｍｍ粒径以下の廃材のみが通過可能な網目を有するトロンメルを連結してなるドラムを採用してもよい。
【００２３】
更に、好ましくは、前記廃材塊切り崩し体として、廃材塊を効果的に切り崩せ、かつ廃材との接触面積が少なくて付着・成長を抑制可能な、ドラム回転方向へ鋭角の、例えば略１５〜４５度程度の角度の頂辺部を向けた略三角柱形状の鋼材を採用してもよい。
【００２４】
更にまた、好ましくは、前記篩い分け手段の下流側に、廃材中に１３〜２０ｍｍ粒径の骨材が含まれている場合でも個別に回収可能なように、２０ｍｍ粒径以下の廃材のみが通過可能な間隔で複数の鋼材を並設してなるグリズリを備えてもよい。
【００２５】
そして、道路工事に伴って発生する大きな廃材塊を解砕してアスファルト混合物を製造するときには、先ず、前記廃材塊を一次破砕機に投入して一次破砕する。次いで、前記一次破砕機より排出される略２００ｍｍ粒径以下程度の廃材塊を二次破砕機に投入して二次破砕する。このとき、前記二次破砕機より排出される廃材塊は略４０ｍｍ粒径以下程度と比較的粗めではあるが、従来のように二次破砕機に循環供給せず、即ち繰り返し二次破砕することなく、その全量をそのまま貯留ホッパに投入して一時的に貯留する。そして、前記貯留ホッパに貯留した略４０ｍｍ粒径以下程度の廃材塊を所定量ずつ切り出して廃材ドライヤに供給する。
【００２６】
そして、前記廃材ドライヤでは、供給した廃材塊をドラム内前半部に形成したバーナ火炎の輻射熱で加熱して廃材中のバインダーであるアスファルト分を軟化溶融しつつ、ドラム内壁に突設した複数の廃材塊切り崩し体にてある程度まで切り崩した後、この切り崩した廃材塊をドラム内後半部の複数の掻き上げ羽根にて掻き上げ・落下させてベールを形成し、バーナからの熱風に晒して略１６０℃程度に加熱しながら落下に伴う衝撃力を繰り返し与えることで徐々に細かく解砕していく。
【００２７】
そして、この加熱解砕した廃材がドラム後端部に到達すると、略１３ｍｍ粒径以下に解砕された廃材は篩い分け手段の網目を通過し、下位に設置される廃材貯蔵ビン等に貯蔵される。そして、製造するアスファルト混合物の配合に応じて前記廃材貯蔵ビンより所定量の廃材を払い出し、少なくともこれを素材として使用してアスファルト混合物を製造する。
【００２８】
なお、前記篩い分け手段の下流側に２０ｍｍ粒径以下の廃材のみを通過可能とするグリズリを備え、その下位にも別途廃材貯蔵ビンを備えると、廃材中に５号砕石相当の１３〜２０ｍｍ粒径の骨材が含まれている場合でも個別に回収できる。そして、製造するアスファルト混合物の配合が１３〜２０ｍｍ粒径の骨材を含むものであれば、前記１３ｍｍ粒径以下用の廃材貯蔵ビンと１３〜２０ｍｍ粒径用の廃材貯蔵ビンとからそれぞれ所定量ずつ払い出し、これらを素材として使用してアスファルト混合物を製造する。
【００２９】
このように、一次破砕した廃材塊を二次破砕機にて一度だけ二次破砕し、それによって回収される略４０ｍｍ粒径以下程度の比較的粗めの廃材塊は、二次破砕機に循環供給せずに繰り返し二次破砕を行うことなく、そのまま全量を廃材ドライヤに供給してドラム内で加熱解砕し、この加熱解砕した廃材を素材として使用することにより、二次破砕・篩い分け工程を減らせて騒音や振動、粉塵等を軽減できると共に、廃材の再生処理能力を高められ効率よくアスファルト混合物を製造でき、アスファルト混合物の製造量を増加させるといったことも可能となる。
【００３０】
また、二次破砕機にて破砕する廃材の粒径を４０ｍｍ粒径以下程度に抑えることにより、例え廃材中に１３〜２０ｍｍ粒径程度の骨材が含まれていても破砕することなくそのままの粒径で回収でき、資源の有効活用が図れる。また、１３ｍｍ粒径以下程度まで破砕する場合と比較して、破砕時に生じる粉塵量を抑えられて廃材に対して防塵用に撒く散水量を減らせる、或いは無くせる結果、廃材ドライヤでの加熱効率の向上も期待できるものとなる。
【実施例】
【００３１】
以下、本発明の一実施例を図面に基づいて説明する。
【００３２】
図１は道路工事により掘り起こされた廃材塊からアスファルト混合物の素材となる廃材を再生してアスファルト混合物を製造する方法を示した概略説明図であって、図中の１は道路工事現場から回収される大きな廃材塊Ｒを所定粒径以下、例えば略２００ｍｍ粒径以下程度の廃材塊に一次破砕するジョークラッシャ等の一次破砕機である。また、前記一次破砕機１の下流側には、一次破砕機１より排出される廃材塊を高速で回転する打撃子２に衝突させて二次破砕するインパクトクラッシャ等の二次破砕機３を備えていると共に、該二次破砕機３の下流側には、二次破砕機３より排出される廃材塊を投入して一時的に貯留する貯留ホッパ４を備えている。また、前記貯留ホッパ４の下流側には、貯留ホッパ４よりベルトコンベヤ５を介して切り出される廃材塊を加熱解砕する並流加熱方式の廃材ドライヤ６を備えている。
【００３３】
前記廃材ドライヤ６は、図２に詳細に示すように、円筒状のドラム７を基台８上の支持ローラ９によって回転自在に傾斜支持し、駆動装置（図示せず）により所定速度で回転駆動させている。また、前記ドラム７前端側にはバルクヘッド１０を、後端側には排出ホッパ１１をそれぞれ備え、該排出ホッパ１１の上部には排ガス導出用の排気ダクト１２を連結している。
【００３４】
前記ドラム７のバルクヘッド１０には、燃焼室を介さずに熱風供給用のバーナ１３を直接配設し、ドラム７内部に所定長さのバーナ火炎を形成し、ドラム７内に投入される廃材塊をバーナ火炎からの輻射熱で直接加熱可能な直火加熱方式としている。また、前記ドラム７内の廃材投入側であって廃材の付着が生じやすいバーナ１３側前半部（バーナ火炎が形成される範囲）には、ドラム７内で持ち上げられて落下する廃材がバーナ火炎の燃焼維持を妨げないように掻き上げ羽根を周設せず、投入した廃材塊が摺動しやすく付着の生じにくい耐熱性のライナー部材１４を周設していると共に、該ライナー部材１４の上面にはライナー部材１４上を摺動する廃材塊を繰り返し衝突させることで切り崩す複数の廃材塊切り崩し体１５を突設している。
【００３５】
前記廃材塊切り崩し体１５は、図３及び図６に詳細に示すように、廃材塊を効果的に切り崩せ、かつ廃材との接触面積が少なくて付着・成長を抑制可能な、ドラム回転方向へ鋭角の、例えば略１５〜４５度程度の角度の頂辺部１５ａを向けた略三角柱形状の鋼材にて形成している。また、図に示すように、各廃材塊切り崩し体１５は各ライナー部材１４上に略千鳥状に配置しており、ドラム７内を流下する廃材塊を漏れなくかつ何度も繰り返し切り崩せるように図っている。
【００３６】
前記ドラム７内の後半部（バーナ火炎が届かない範囲）には、前記廃材塊切り崩し体１５にてある程度細かく切り崩した廃材塊を掻き上げ・落下させてベールを形成し、前記バーナ１３からの熱風に晒して略１６０℃程度に加熱しながら落下に伴う衝撃力を繰り返し与えることで徐々に細かく解砕させる掻き上げ羽根１６を複数周設している。
【００３７】
また、前記ドラム７内の掻き上げ羽根１６を周設した領域の下流側には、図５及び図７に示すように、好ましくは、ドラム７内周壁に沿って断続的に周設した板体からなる滞留羽根１７を複数周設する。前記滞留羽根１７はドラム７回転方向に対して羽根後端部側をドラム７上流側に向けて所定角度、例えば略３０〜６０度程度傾斜させて固着しており、ドラム７上流側から流下してくる廃材の一部をドラム７の回転に伴ってドラム７上流側に押し戻し、掻き上げ羽根１６を周設した領域に滞留させて加熱解砕時間を長く稼げる構成としている。
【００３８】
前記滞留羽根１７は略格子形状としており、細かく加熱解砕された廃材は、前記のように滞留羽根１７にて押し戻されることなく格子孔１７ａを通過し、ドラム７内に過剰に廃材が滞留しないように図っている。なお、前記格子孔１７ａのサイズは、適宜設定するとよいが、例えば、投入時の略４０ｍｍ粒径程度の廃材塊がそのまま通過しない程度、即ちある程度加熱解砕された廃材のみが通過可能な程度の略３０〜５０ｍｍ程度に設定すると好ましい。
【００３９】
また、前記ドラム７後端部（滞留羽根１７の下流側）には、ドラム７上流側の廃材塊切り崩し体１５や掻き上げ羽根１６等により解砕した廃材を篩い分ける篩い分け手段として、略１３ｍｍ粒径以下の廃材のみが通過可能な網目を有するトロンメル１８を連結している。
【００４０】
また、前記トロンメル１８の下流側には、廃材中に１３〜２０ｍｍ粒径の骨材が含まれている場合でも個別に回収可能なように、２０ｍｍ粒径以下の廃材のみが通過可能な間隔で複数の鋼材１９ａを並設してなるグリズリ１９を備えている。なお、図２においては、前記鋼材１９ａを便宜上廃材の流下方向に対して略直交方向に配置しているが、廃材の流下方向と略平行に配置しても良いのは勿論である。
【００４１】
前記トロンメル１８及びグリズリ１９を覆う排出ホッパ１１の下位には、前記トロンメル１８の網目を通過する略１３ｍｍ粒径以下の廃材を貯蔵する第一の廃材貯蔵ビン２０、及び前記グリズリ１９の各鋼材１９ａ間を通過する略１３〜２０ｍｍ粒径の廃材を貯蔵する第二の廃材貯蔵ビン２１を並設し、これら各廃材貯蔵ビン２０、２１の下端部にはそれぞれ排出ゲート２２、２３を開閉自在に備えている。また、前記排出ゲート２２、２３の下位には前記各廃材貯蔵ビン２０、２１より排出される各粒径の廃材を累積計量する廃材計量槽２４を備え、該廃材計量槽の下端部にも排出ゲート２５を開閉自在に備え、その下位にミキサ（図示せず）を配置している。
【００４２】
図中の２６はオーバーサイズの廃材塊を排出する排出シュートであって、前記トロンメル１８の網目、及びグリズリ１９の各鋼材１９ａ間を通過することなく流下してきたオーバーサイズ（略２０ｍｍ粒径以上程度）の廃材塊を外部へ排出するようにしている。
【００４３】
そして、道路工事に伴って発生する大きな廃材塊Ｒを解砕してアスファルト混合物を製造するときには、先ず、前記廃材塊Ｒを一次破砕機１に投入して一次破砕する。次いで、前記一次破砕機１より排出される略２００ｍｍ粒径以下程度の廃材塊を二次破砕機３に投入して二次破砕する。このとき、前記二次破砕機３より排出される廃材塊は略４０ｍｍ粒径以下程度と比較的粗めではあるが、二次破砕機３に循環供給せず、即ち繰り返し二次破砕することなく、排出された全量をそのままの状態で下位の貯留ホッパ４に投入して貯留する。そして、前記貯留ホッパ４に貯留した廃材塊をベルトコンベヤ５にて所定量ずつ切り出し、下流側の廃材ドライヤ６のドラム７内へ投入する。
【００４４】
そして、前記廃材ドライヤ６のドラム７内に投入した略４０ｍｍ粒径以下程度の廃材塊は、先ず、ドラム７内前半部に周設したライナー部材１４上を摺動しながらドラム７下流側へと流下していき、その間にバーナ火炎からの輻射熱に晒されて廃材中に含まれるバインダーであるアスファルト分は軟化溶融され、複数の廃材塊切り崩し体１５との衝突を繰り返して徐々に切り崩されていく。そして、ある程度切り崩された廃材塊がドラム７内後半部に到達すると、複数の掻き上げ羽根１６にて掻き上げ・落下されてベールを形成し、前記バーナ１３からの熱風に晒されて略１６０℃程度まで加熱されていくと共に、掻き上げ羽根１６からの落下に伴う衝撃力を繰り返し受け、廃材塊は徐々に細かく解砕されていく。
【００４５】
そして、この加熱解砕された廃材はドラム７後端部へと流下していくが、解砕が不十分な廃材については前記滞留羽根１７にてドラム７上流側へと一旦押し戻され、掻き上げ羽根１６を周設した領域に滞留させて加熱解砕処理を継続して行う。一方、細かく加熱解砕した廃材については、前記滞留羽根１７の格子孔１７ａや各滞留羽根１７間の隙間を通過して下流側のトロンメル１８へと流下していく。
【００４６】
そして、前記トロンメル１８に到達した廃材のうち、略１３ｍｍ粒径以下に解砕された廃材は網目を通過し、下位に配置した第一の廃材貯蔵ビン２０に落下投入される一方、略１３〜２０ｍｍ粒径の廃材はトロンメル１８下流側のグリズリ１９の各鋼材１９ａ間を通過し、下位に配置した第二の廃材貯蔵ビン２１に落下投入され、それ以上のオーバーサイズの廃材は更に下流側の排出シュート２６より外部へ排出される。
【００４７】
そして、製造するアスファルト混合物の配合に応じ、前記各廃材貯蔵ビン２０、２１より各粒径の廃材を所定量ずつ払い出し、下位の廃材計量槽２４にて累積計量後、ミキサへと払い出して別途所定温度に加熱した新規骨材と任意の割合で混合して所望のアスファルト混合物を製造する。
【００４８】
なお、本実施例では、廃材ドライヤ６のドラム７内で加熱解砕した廃材を篩い分ける篩い分け手段としてトロンメル１８を採用したが、何らこれに限定するものではなく、例えば、ドラム７後端部（滞留羽根１７下流側）の下位に１３ｍｍ粒径以下の廃材のみが通過可能な網目を有する振動篩を別途配設してもよい。
【００４９】
また、本発明においては、必ずしも一次破砕機１、二次破砕機３の両方の設置を限定するものではなく、仮に一次破砕機１を通した段階で略７０ｍｍ粒径以下程度、好ましくは略４０ｍｍ粒径以下程度に破砕できるのであれば、一次破砕機１のみの設置とすることができるのは勿論である。
【００５０】
また、本発明においては、一次破砕機１より排出される廃材塊を二次破砕機３に一度だけ通し、略４０ｍｍ粒径以下程度に破砕したものを全て一つの貯留ホッパ４に投入して貯留するようにしているが、何らこれに限定されるものではない。例えば、従来のように、二次破砕機より排出される廃材塊を二次破砕機へ何度も循環供給して略１３ｍｍ粒径以下程度になるまで破砕し、かつより細かい粒径範囲別（例えば、５〜１３ｍｍ、０〜５ｍｍの二成分）に篩い分けて複数の貯留ホッパに投入して貯留し、製造するアスファルト混合物の配合に応じて前記各貯留ホッパより所定量ずつ切り出して廃材ドライヤ６に供給するようにしてもよい。
【００５１】
このとき、前記廃材ドライヤ６では、ドラム７内前半部に周設したライナー部材１４上に複数の廃材塊切り崩し体１５を突設しているものの、何ら支障なく加熱できる。そして、例えば、二次破砕機３の下流側に廃材塊を二次破砕機３へ循環供給するか、そのまま貯留ホッパ４に投入するかを選択可能な切替手段を備えておき、製造するアスファルト混合物の品質、用途等に応じて二次破砕機３から排出される廃材塊の排出先を前記切替手段にて適宜切り替えるようにすれば、略４０ｍｍ粒径以下程度の廃材塊の加熱解砕、または略１３ｍｍ粒径以下程度の廃材の加熱の両方が可能な兼用のシステムとなり、より柔軟性の高い好都合なものとなる。
【産業上の利用可能性】
【００５２】
本発明は、アスファルト混合物製造工場において、アスファルト舗装廃材を混入したアスファルト混合物を製造する場合に広く利用できる。
【符号の説明】
【００５３】
１…一次破砕機                      ３…二次破砕機
４…貯留ホッパ                      ６…廃材ドライヤ
７…ドラム                          １３…バーナ
１４…ライナー部材                  １５…廃材塊切り崩し体
１６…掻き上げ羽根                  １７…滞留羽根
１８…トロンメル（篩い分け手段）    １９…グリズリ
２０…第一の廃材貯蔵ビン            ２１…第二の廃材貯蔵ビン
２４…廃材計量槽
【図１】
2020063626.tif 000003
【図２】
2020063626.tif 000004
【図３】
2020063626.tif 000005
【図４】
2020063626.tif 000006
【図５】
2020063626.tif 000007
【図６】
2020063626.tif 000008
【図７】
2020063626.tif 000009